(57)【要約】【課題】ブレード等の頭髪装飾商品に好適な光沢を有し、かつ編み易く加工性のよい人工毛髪用繊維及びそれを用いた頭髪装飾用繊維束並びにその製造方法を提供する。【解決手段】アクリロニトリルを３０重量％以上含有するアクリル系重合体からなり、繊維横断面が、繊維軸方向に連続する略三角形状の中空部を有する中空三角形状で、単糸繊度が２５〜７０ｄｔｅｘである人工毛髪用繊維は、頭髪装飾商品として好ましい光沢を有し、また編み易く加工性にも優れることから、人工毛髪用繊維、特に、かつら、ヘアピース、ブレード、エクステンションヘアー、ドールヘアーなどの頭髪装飾商品に使用することで、良好な光沢を有し、かつ加工性のよい頭髪装飾品が得られる。この中空三角断面繊維は、孔形状が略コ字型形状の紡糸ノズルを用いてアクリル系重合体を含む紡糸原液を湿式紡糸により紡糸することで製造できる。【選択図】  図４
2008075210.tif 000002
【特許請求の範囲】
【請求項１】
アクリルニトリルを３０重量％以上含有するアクリル系重合体からなる人工毛髪用繊維であって、繊維横断面が、繊維軸方向に連続する略三角形状の中空部を有する略三角形状であり、単糸繊度が２５〜７０ｄｔｅｘであることを特徴とする人工毛髪用繊維。
【請求項２】
頭髪装飾用である請求項１に記載の人工毛髪用繊維。
【請求項３】
かつら、ヘアピース、ブレード、エクステンションヘアーおよびドールヘアーよりなる群から選ばれる少なくとも１つの頭髪装飾用である請求項２記載の人工毛髪用繊維。
【請求項４】
請求項１〜３のいずれかに記載の人工毛髪用繊維を束ねて捲縮加工を施してなる頭髪装飾用繊維束。
【請求項５】
かつら、ヘアピース、ブレード、エクステンションヘアーおよびドールヘアーよりなる群から選ばれる少なくとも１つの頭髪装飾用である請求項４記載の頭髪装飾用繊維束。
【請求項６】
孔形状が略コ字型形状の紡糸ノズルを用いてアクリル系重合体を含む紡糸原液を湿式紡糸により紡糸することを特徴とする請求項１記載の人工毛髪用繊維を製造する方法。
【発明の詳細な説明】
【技術分野】
【０００１】
本発明は、かつら、ヘアピース、ブレード、エクステンションヘアー、ドールヘアー等の頭髪装飾に用いられる人工毛髪用繊維及びそれを用いた頭髪装飾用繊維束並びにその製造方法に関するものである。
【背景技術】
【０００２】
一般に、カツラやヘアピース等の頭髪装飾に用いられる人工毛髪用繊維としては、アクリル系合成繊維または塩化ビニル系合成繊維が多く用いられている。
【０００３】
従来から、嵩高性及びソフトな感触を有する人工毛髪用繊維として、断面が中央連結部から三方へ突出部を有するＹ字形であり、前記突出部の先端に近い部分がくびれた繊維が提案されている（例えば、特許文献１参照。）。また、自然な光沢とソフトな触感を有する人工毛髪用繊維として、繊維断面が一つの中央連結部から放射状に突出する３個以上の突出部を有し、繊維軸方向に平行な溝状の凹凸を有する繊維が提案されている（例えば、特許文献２参照。）。しかし、これらの繊維は、頭髪装飾用製品に適した嵩高さ（ボリューム）を有しているものの、人工毛髪用繊維としては光沢にさらに改善の余地があった。また、クリンプ加工や三つ編み時の加工性に優れた人工毛髪用繊維として、断面形状が扁平形状で、かつ１箇所または２箇所で９０°を超える角度で屈曲または湾曲した繊維が提案されている（例えば、特許文献３参照。）。しかし、このような偏平繊維の場合、人工毛髪用としては嵩高さや光沢が十分ではなかった。
【０００４】
また、アクリル系中空繊維としては、単糸繊度１〜３ｄｔｅｘ程度の衣料用であるが、スリット状のノズルの開孔部によって包囲される内部非開孔部と外部非開孔部とが開孔部を横切る２個以上の非開口部によってつながる孔形状のノズルを用い、紡糸原液を一旦空気又は不活性気体中に押出し、その後、有機溶剤と水を主成分とする紡糸浴中に導くことにより凝固し、延伸することによって横断面中央部に繊維の長さ方向に連続した空洞を有する繊維を紡糸する方法が開示されている（特許文献４参照。）。しかし、この方法は、ノズル孔形状及び紡糸方法が煩雑であり、また衣料用であり、人工毛髪用繊維として適しているとはいえない。また、嵩高性及び優れた風合いを目的として、繊維横断面において、形状が開口部を有するかあるいは接触によって中空状をなすＣ字状、６字状のアクリル系繊維も知られている（特許文献５参照。）。更に、軽量性、保温性、吸水性などを目的として、繊維軸方向に連続した中空部を有し、単繊維表面に節目形状を有する中空アクリル系繊維も知られている（特許文献６参照。）。しかし、これらの繊維も人工毛髪用繊維に適した触感、光沢、編みやすさなどを有しているとはいえない。
【０００５】
【特許文献１】特開平８−２９６１１２号公報
【特許文献２】特開平８−２９６１１５号公報
【特許文献３】特開平９−１３２８１３号公報
【特許文献４】特開昭５４−１５０２９号公報
【特許文献５】特開平２−１９５０９号公報
【特許文献６】特開２００６−４５７２０号公報
【発明の開示】
【発明が解決しようとする課題】
【０００６】
前述のように、従来の人工毛髪用繊維として開発された繊維のうち、ブレードのような頭髪装飾商品に良好な風合いを付与するために必要な嵩高性を重視したＹ字断面形状のものは、人工毛髪用としては、その光沢に改善の余地があった。また、繊維の断面形状が比較的シンプルである偏平のものは、加工性はよくても、嵩高性が不足するためブレードのような頭髪装飾商品とした際の風合いが十分ではなく、また光沢にも改善の余地があった。更に、従来のアクリル系中空繊維は、人工毛髪用としては、風合い、嵩高さ、光沢、編み易さなどの加工性などの点で満足しうるものではなかった。そこで、本発明は、ブレードのような頭髪装飾商品に好適な光沢を有し、かつ編み易く加工のよい人工毛髪用繊維及びそれを用いた頭髪装飾用繊維束並びにその製造方法を提供せんとするものである。
【課題を解決するための手段】
【０００７】
前記の課題を解決してなる本発明に係る人工毛髪用繊維は、アクリロニトリルを３０重量％以上含有するアクリル系重合体からなる人工毛髪用繊維であって、繊維横断面が、繊維軸方向に連続する略三角形状の中空部を有する略三角形状、即ち中空三角形状であり、単糸繊度が２５〜７０ｄｔｅｘであることを特徴とする。
【０００８】
また、本発明に係る頭髪装飾用繊維束は、前記中空三角形状の人工毛髪用繊維を束ねて捲縮加工を施したものである。
【０００９】
前記のような本発明に係る人工毛髪用繊維及び頭髪装飾用繊維束は、頭髪装飾用として好適に使用できる。さらに具体的には、かつら、ヘアピース、ブレード、エクステンションヘアー、ドールヘアーなどの頭髪装飾用として好適に使用できる。なお、前記ブレード（ｂｒａｉｄ）とは、自毛に編み込む頭髪装飾用の人工毛髪のことであり、編み方としては、三つ編みと、ツイストと呼ばれる二つ編みとの２種類があり、一般に、三つ編みはレギュラークリンプと呼ばれる比較的大きなクリンプ加工が、またツイスト用としては、より細かいマイクロクリンプと呼ばれるクリンプ加工が施される。
【００１０】
また、本発明に係る人工毛髪用繊維の製造方法は、形状が略コ字型形状の紡糸ノズルを用いてアクリル系重合体を含む紡糸原液を湿式紡糸により紡糸することで、前記中空三角断面形状の繊維を得ることができる。
【発明の効果】
【００１１】
以上にしてなる本願発明に係る人工毛髪用繊維及び頭髪装飾用繊維束は、頭髪装飾商品として好ましい光沢を有し、また編み易く加工性にも優れることから、人工毛髪用繊維、特に、かつら、ヘアピース、ブレード、エクステンションヘアー、ドールヘアーなどの頭髪装飾商品に使用することで、良好な光沢を有し、かつ加工性のよい頭髪装飾品を提供することができる。
【００１２】
また、本発明に係る人工毛髪用繊維の製造方法によれば、孔形状が略コ字型形状のノズルから通常の湿式紡糸により、前記中空三角形状の繊維を得ることができ、ノズル形状および紡糸方法が簡単で、本発明に係る人工毛髪用繊維を生産性良く製造できる。
【発明を実施するための最良の形態】
【００１３】
本発明に係る人工毛髪用繊維は、アクリル系合成繊維からなる。詳細には、繊維を構成する重合体が、アクリロニトリルを３０重量％以上含有する繊維である。前記アクリル系繊維を構成する重合体としては、アクリロニトリルの他に、これと共重合しうるビニル系単量体を共重合させたものでもよい。前記アクリロニトリルと共重合しうるビニル系単量体としては、例えば、塩化ビニル、塩化ビニリデン、臭化ビニル、臭化ビニリデン、アクリル酸エステル、メタクリル酸エステル、アクリルアミド、メタクリルアミドが挙げられる。また、前記ビニル系単量体の、モノ若しくはジアルキル置換体を用いてもよい。その他にも、例えば、アクリル酸、メタクリル酸、イタコン酸、スチレンスルホン酸、メタリルスルホン酸、メタクロイルオキシベンゼンスルホン酸、メタクロイルオキシプロピルスルホン酸が挙げられ、これらの金属塩類を用いてもよい。さらにその他では、アンモニウムやアミン塩類、グリシジルアクリレート、グリシジルメタクリレート、アクリルグリシジルエーテル、メタリルグリシジルエーテル等が挙げられる。これらの中でも、塩化ビニル、塩化ビニリデンを共重合させたものは、風合いが良くなり、熱可塑性があり、難燃性に優れるために、毛髪用繊維としてより適したものになることから好ましい。
【００１４】
本発明の人工毛髪用繊維は、横断面形状が、繊維軸方向に連続する略三角形状の中空部を有する略三角形状の中空三角断面繊維である。このような中空三角断面繊維を得るための紡糸ノズルの孔形状としては、例えば図１に示すような略コ字型形状が挙げられる。このような略コ字型形状のノズル孔からアクリル系重合体を含有する紡糸原液を、後述する紡糸工程において、例えばアセトン水のような凝固浴（紡糸浴）中に紡出すると、紡出された横断面略コ字型糸状の自由端同士が互いに近接する方向に横断面形状が変形し、ついには前記自由端同士が接触して、例えば図４に示すような、繊維軸方向に連続する略三角形状の中空部を有する略三角形状の中空三角断面形状を有するアクリル系繊維が得られる。このように、本発明では、孔形状が略コ字型の紡糸ノズルから紡出することで中空繊維が得られることから、紡糸ノズルや紡糸工程が複雑となることなく、従来と同様のアクリル系繊維の製造により目的とする人工毛髪用繊維を製造できる。繊維断面形状の三角形の各辺の長さは等しくても異なっていてもよいが、均一な光沢の観点からは、正三角形となるような長さにすることが好ましい。
【００１５】
本発明に係る人工毛髪用繊維の単糸繊度は、２５〜７０ｄｔｅｘ、より好ましくは３０〜７０ｄｔｅｘである。単糸繊度が２５ｄｔｅｘ未満であると柔らかくなりすぎて腰がなくなり、人工毛髪としての嵩高感が乏しくなる。一方、単糸繊度が７０ｄｔｅｘを超えて太い場合は、繊維の剛性が強くなりすぎ、ブレード等の商品に加工しにくく、触感も不自然なものとなるために、適切な繊度に設定することが必要である。本発明の人工毛髪用繊維は、マルチフィラメント（繊維束）であっても、あるいはモノフィラメントであってもよいが、通常は、後述する紡糸工程において紡糸ノズルから複数本の繊維を同時に紡出して束ねたマルチフィラメント（繊維束）とする。
【００１６】
前記のように、本発明に係る人工毛髪用繊維を製造する方法は、従来のアクリル系合成繊維の製造法と同様に行えばよく、特に制限されるものではない。例えばアクリロニトリルを３０重量％以上含有する重合体を、有機溶剤、例えばアセトン、アセトニトリル、ジメチルホルムアミド等に溶解させて紡糸原液とし、これを前記した略コ字型の孔形状を有する紡糸ノズルからアセトン水などの凝固浴（紡糸浴）に紡出する湿式紡糸法により製造する。尚、前記人工毛髪用繊維には、必要に応じて、耐光性等に効果のある安定剤等を添加してもよい。また、光沢の調整のために種々の添加剤を適量加えても差し支えない。更に、着色繊維とするために、適宜顔料、染料等を使用してもよい。
【００１７】
また、本発明に係る頭髪装飾用繊維束は、前記人工毛髪用繊維を束ねた繊維束に捲縮加工を施してなる。ここでいう捲縮加工とは、例えば、２本の歯車状のロールにフィラメント糸を挟んで連続的に波形形状を付与するギアークリンプ方式や、蒸気等で加熱したフィラメント糸をスタフィンボックス等に連続的に押し込んで波形形状を付与する加工のことをいう。これらの加工方法により、人工毛髪用繊維の光沢を適度に調節した頭髪装飾用繊維束が得られるとともに、目的とする頭髪装飾用商品に合った波形形状を付与することができ、これによりブレード、エクステンションヘアー等を作成する際の加工性も向上する。
【００１８】
上記のような本発明の人工毛髪用繊維及びそれを用いた頭髪装飾用繊維束は、かつら、ヘアピース、ブレード、エクステンションヘアー、ドールヘアー等といった頭髪装飾用として好適に用いられるものであるが、前記のようにギアークリンプ等の捲縮加工を施した繊維束は、その光沢が優れ、また編み易さといった加工性にも優れており、特にブレード、エクステンションヘアー等に好適である。
【実施例】
【００１９】
実施例の記載に先立ち、評価法を以下に記す。評価は、レギュラークリンプ（７ｍｍギアクリンプ）品について、三つ編み評価を行った。
【００２０】
＜編み易さ＞
クリンプ加工後で編み込み前の繊維束（繊維長さ７０ｃｍ、毛束重さ７．０ｇ）を、三つ編みする際に、編み易いかどうかを５段階で評価した。編み込み時に、「下編み（したあみ）」と呼ばれる糸の絡まりが少ないほど編みやすく、かつ、編み込み時に指を痛めないソフトなものが編み易いものの特徴であるので、これらの特徴を総合的に判断して、最も編み易いものを５、最も編み難いと思われるものを１とした。
【００２１】
＜光沢＞
クリンプ加工した繊維束で編み込み前のものに、自然光を当て、繊維束からの反射光によるキラキラ感を５段階で評価した。最も光沢のあるものを５、最も光沢のないものを１とした。
【００２２】
（実施例１）
アクリルニトリル４９重量％、塩化ビニル５０重量％、スチレンスルホン酸ソーダ１重量％からなる共重合体樹脂原料をアセトンに溶解して２８．５重量％の紡糸原液を調製した。前記紡糸原液を、図１に示すような略コ字型の孔形状を有する紡糸ノズル（孔数＝５０）を用いて、２９重量％のアセトン水溶液中に湿式紡糸した。得られた繊維は６０℃〜７５℃の温水浴中で、２．０倍延伸し、次いで１２０℃で乾燥後、２．７倍の熱延伸を行い、更に１６０℃で緩和熱処理（０．９２倍）を施した。この繊維の単糸繊度は３６ｄｔｅｘであった。又、この繊維の横断面形状を走査電子顕微鏡を用いて観察したところ、図４に示すとおり、繊維軸方向に連続する略三角形状の中空部を有する略三角形状、すなわち中空三角断面であることがわかった。このように作成したアクリル系人工毛髪用繊維に、７ｍｍのギヤクリンプ加工を施し、クリンプ加工後の繊維束（繊維長さ７０ｃｍ、毛束重さ７．０ｇ分）を用いてブレードを作成した。
【００２３】
（実施例２）
ノズルはそのままで、浴延伸、熱延伸、緩和処理の条件を、表１に示すとおりに変えた以外は上記と同様にして、単糸繊度が５１ｄｔｅｘで、中空三角横断面形状を有する人工毛髪用繊維を得た。
【００２４】
（実施例３）
ノズルはそのままで、浴延伸、熱処理、緩和処理の条件を、表１に示すとおりに変えた以外は上記と同様にして、単糸繊度が６６ｄｔｅｘで、中空三角横断面形状を有する人工毛髪用繊維を得た。
【００２５】
（比較例１）
孔形状が図２に示す亜鈴型（Ｈ型）の紡糸ノズル（孔数＝５０）を用い、浴延伸、熱延伸、緩和処理の条件を、表１に示すとおりに変えた以外は実施例１と同様にして、単糸繊度が４６ｄｔｅｘのアクリル系人工毛髪用繊維を紡糸した。この繊維の断面形状を走査電子顕微鏡を用いて観察したところ、図５に示すように、円形に近い亜鈴型をした繊維であることがわかった。このように作成した繊維に７ｍｍのギヤクリンプ加工を施し、クリンプ加工後の繊維束（繊維長さ７０ｃｍ、毛束重さ７．０ｇ分）を用いてブレードを作成した。
【００２６】
（比較例２）
孔形状が図３に示すＹ字型の紡糸ノズル（孔数＝５０）を用い、浴延伸、熱延伸、緩和処理の条件を、表１に示すとおりに変えた以外は実施例１と同様にして、単糸繊度が５１ｄｔｅｘのアクリル系人工毛髪用繊維を紡糸した。このように作成した繊維に７ｍｍのギヤクリンプ加工を施し、クリンプ加工後の繊維束（繊維長さ７０ｃｍ、毛束重さ７．０ｇ分）を用いてブレードを作成した。
【００２７】
【表１】
2008075210.tif 000003
【００２８】
上記の方法によって得られた実施例１〜３および比較例１、２で作成した繊維およびブレードを用いて、光沢及び編み易さを評価した。結果を表２に示す。
【００２９】
【表２】
2008075210.tif 000004
【００３０】
表２からわかるように、本発明に係る実施例１〜３の人工毛髪用繊維は、人工毛髪用として好適な光沢を有し、かつ編み易く加工性にも優れた人工毛髪用繊維であった。
【図面の簡単な説明】
【００３１】
【図１】本発明に係る人工毛髪用繊維を得るためのノズル孔形状の一例を示す説明図である。
【図２】比較例１の亜鈴型断面繊維を得るためのノズル孔形状を示す説明図である。
【図３】比較例２のＹ字型断面繊維を得るためのノズル孔形状を示す説明図である。
【図４】本発明に係る人工毛髪用繊維の一例を示す繊維の横断面顕微鏡写真である。
【図５】比較例１の亜鈴型断面繊維の横断面顕微鏡写真である。
【図６】比較例２のＹ字型断面繊維の横断面顕微鏡写真である。
【図１】
2008075210.tif 000005
【図２】
2008075210.tif 000006
【図３】
2008075210.tif 000007
【図４】
2008075210.tif 000008
【図５】
2008075210.tif 000009
【図６】
2008075210.tif 000010